СПОСОБ СИНТЕЗА УЛУЧШЕННЫХ СВЯЗУЮЩИХ СРЕДСТВ С ЗАДАННЫМ РАСПРЕДЕЛЕНИЕМ ЧАСТИЦ ПО РАЗМЕРАМ

1. Способ полимеризации в массе для получения связующего средства на (мет)акрилатной основе для лаковых композиций посредством непрерывной полимеризации в массе, отличающийся тем, что
a) способ осуществляют при температуре реакции между 20 и 250°С,
b) мономеры дозируют непрерывно,
c) связующее средство подвергают дополнительной термической обработке и дегазации, которые выполняют последовательно или одновременно на реализуемой непосредственно после полимеризации непрерывной технологической стадии,
d) связующее средство гранулируют на реализуемой непосредственно вслед за этим четвертой непрерывной технологической стадии, и
e) максимальное содержание частиц размером менее 250 мкм в гранулированном связующем средстве с заданным размером частиц составляет 0,5 мас.%.
2. Способ полимеризации в массе по п.1, отличающийся тем, что в непрерывном способе полимеризации полимеризацию осуществляют в смесителе.
3. Способ полимеризации в массе по п.1, отличающийся тем, что:
a) связующее средство получают из смеси мономеров, которая содержит только мономеры и инициаторы, а также необязательно агенты передачи цепи и максимум 10 мас.% растворителя,
b) способ осуществляют без добавления вспомогательных веществ, таких как эмульгаторы, стабилизаторы или антивспениватели, и
c) благодаря дополнительной термической обработке полимеры обладают термостабильностью, достигающей по меньшей мере 214°С.
4. Способ полимеризации в массе по п.1, отличающийся тем, что:
a) связующее обладает термостабильностью, достигающей 214°С, благодаря дополнительной термической обработке в последовательно присоединенном к реактору устройстве при температуре выше 120°С, предпочтительно выше 160°С, и
b) летучие компоненты удаляют из связующего средства на непрерывно реализуемой технологической стадии одновременно с дополнительной термической обработкой или непосредственно после нее.
5. Способ полимеризации в массе по п.1, отличающийся тем, что получаемое в результате гранулирования непросеянное связующее средство:
a) не содержит фракций с размером частиц более 3 мм и
b) содержит не более 0,5 мас.% фракций с размером частиц менее 250 мкм.
6. Способ полимеризации в массе по п.1, отличающийся тем, что полимеризацию осуществляют при температуре выше 100°С, причем температура стеклования получаемого полимера на 2°С ниже температуры стеклования полимера аналогичного состава, получаемого осуществляемой при 80°С суспензионной полимеризации.
7. Связующее средство на (мет)акрилатной основе для средства для нанесения покрытия, которое может быть получено способом полимеризации в массе по п.1.
8. Связующее средство на (мет)акрилатной основе для средства для нанесения покрытия по п.7, которое дополнительно содержит стирол и/или другие способные к радикальной полимеризации виниловые соединения.
9. Применение связующего средства по п.7 в лаковых композициях, предназначенных для нанесения на поверхности металлов, пластиков, керамики или древесины.
10. Применение связующего средства по п.7 в красках для судов или контейнеров.
11. Применение связующего средства по п.7 в строительных красках.
12. Применение связующего средства по п.7 в дорожных разметках или покрытиях пола.
13. Применение связующего средства по п.7 в печатных красках.
14. Применение связующего средства по п.7 в реактивных плавких клеях или термосвариваемых лаках.
15. Применение связующего средства по п.7 в клеях или герметиках.